(57)【要約】【課題】  配線基板の樹脂絶縁層にビアホールを良好に形成し、ビアホール導体による下層の導体層と上層の導体層との導通を確実にする配線基板および配線基板の製造方法を提供する。【解決手段】  露光・現像によりビアホール５を形成した後、ビアホールの底部５Ａを樹脂エッチングした後、露出した下層導体層４の表面をエッチングする（導体層エッチング工程）ことにより、下層導体層４の表面の金属とともに、残存樹脂５Ｂを除去する。また、導体層エッチング工程でエッチングする下層導体層４の厚さを下層導体層４の厚さの５〜３０％とすると、ビアホール導体７による下層導体層４と上層導体層８との導通がより一層確実になる。【選択図】  図３
2005033231.tif 000002
【特許請求の範囲】
【請求項１】
導体層と、
該導体層上に積層された樹脂絶縁層と、
該樹脂絶縁層を貫通するビアホールと、を有し、
前記導体層は、その表面のうち前記ビアホールの底面にあたる部分に凹部を備えていることを特徴とする配線基板。
【請求項２】
前記凹部は前記導体層の表面をエッチングして形成したことを特徴とする請求項１に記載の配線基板。
【請求項３】
前記凹部の深さは、前記導体層の厚みの５〜３０％であることを特徴とする請求項１または２に記載の配線基板。
【請求項４】
前記ビアホール内にはビア導体が形成され、該ビア導体は前記導体層と前記凹部において接続されていることを特徴とする請求項１乃至３のいずれかに記載の配線基板。
【請求項５】
前記凹部の表面にはメッキ層が形成されていることを特徴とする請求項１乃至３のいずれかに記載の配線基板。  
【請求項６】
前記ビアホール内にはハンダバンプが形成されていることを特徴とする請求項１乃至５のいずれかに記載の配線基板。
【請求項７】
以下の３つのグループのうち、少なくとも２つのグループを備えた配線基板；
第１下層導体層と、該第１下層導体層に形成された第１凹部と、該第１凹部に対応した位置に開口する第１ビアホールを有する第１樹脂絶縁層と、第１樹脂絶縁層上に形成された第１上層導体層と、前記第１ビアホールの内周面および前記第１凹部上に形成され、前記第１下層導体層と前記第１上層導体層とを導通するビア導体と、からなる第１のグループと、
第２導体層と、該第２導体層に形成された第２凹部と、該第２凹部に対応した位置に開口する第２ビアホールを有する第２樹脂絶縁層と、前記第２凹部上に形成され、前記第２樹脂絶縁層上面から突出するハンダバンプと、からなる第２のグループと、
第３導体層と、該第３導体層に形成された第３凹部と、該第３凹部に対応した位置に開口する第３ビアホールを有する第３樹脂絶縁層と、前記第３凹部上に形成された金属層と、からなる第３のグループ。
【請求項８】
導体層の上に感光性樹脂からなる樹脂絶縁層を形成する工程と、
前記樹脂絶縁層に対し露光と現像を行うことにより、該樹脂絶縁層にビアホールを形成するビアホール形成工程と、
前記樹脂絶縁層の表面および前記ビアホールの内周面および底面の樹脂をエッチングする樹脂エッチング工程と、
前記ビアホールの底面に露出した導体層の表面をエッチングする導体層エッチング工程と、
を含むことを特徴とする配線基板の製造方法。
【請求項９】
前記ビアホール形成工程における現像は、配線基板を略水平に保持した状態で行い、現像の途中で配線基板の上下面を上下反転させることにより、配線基板の両面にビアホール形成することを特徴とする請求項８に記載の配線基板の製造方法。
【請求項１０】
導体層の上に樹脂絶縁層を形成する工程と、
前記樹脂絶縁層に対しレーザ光を照射することにより、該樹脂絶縁層にビアホールを形成するビアホール形成工程と、
前記樹脂絶縁層の表面および前記ビアホールの内周面および底面の樹脂をエッチングする樹脂エッチング工程と、
前記ビアホールの底面に露出した導体層の表面をエッチングする導体層エッチング工程と、
を含むことを特徴とする配線基板の製造方法。
【請求項１１】
前記導体層エッチング工程では、ビアホールの底面に露出した導体層の表面に対し、導体層の厚みの５〜３０％をエッチングにより除去することを特徴とする請求項８乃至１０のいずれかに記載の配線基板の製造方法。
【請求項１２】
前記樹脂絶縁層を形成する工程の前に、第二銅錯体と有機酸とを含有する粗化液により、前記導体層の表面をエッチングして表面粗化する工程を含むことを特徴とする請求項８乃至１１のいずれかに記載の配線基板の製造方法。
【発明の詳細な説明】
【技術分野】
【０００１】
本発明は、配線基板および配線基板の製造方法に関し、例えば、樹脂絶縁層を挟んで形成される複数の配線用の導体層と、樹脂絶縁層を貫通し複数の配線用の導体層を互いに導通するビア導体とを有する配線基板およびその製造方法に関する。
【背景技術】
【０００２】
一般に、導体層間に例えば感光性樹脂からなる樹脂絶縁層を介在させた多層配線基板１１の製造方法の製造方法を以下に示す。まず、図５（ａ）に示すように、樹脂絶縁層１２の上面に形成した導体層１４の上に感光性樹脂からなる樹脂絶縁層１３を形成し、次に、この樹脂絶縁層１３を半硬化させる。その後、フォトマスクを用いて、樹脂絶縁層１３に対して露光し、導体層１４の上面を露出させるビアホール１５を現像により形成する。この後、樹脂絶縁層１３の上面に無電解銅メッキ、電解銅メッキ等を施し、不要部分をエッチングにより除去することにより、所望のパターンの導体層１８、および導体層１８と導体層１４とを導通するビア導体１７を形成する（図５（ｂ）参照）。
【特許文献１】特願平１０−１６３６２７号公報
【発明の開示】
【発明が解決しようとする課題】
【０００３】
しかしながら、現像等のフォトリソグラフィー技術により多数のビアホールを配線基板の全面にわたり均一に形成することは難しい。すなわち、配線基板内でも一部ではビアホール１５が精度よく形成されても、他部では、現像速度が遅く、ビアホールの底に除去すべき樹脂が残存し、ビアホールが樹脂絶縁層の途中までしか形成されないことがある。また、ビアホール１５を形成するための現像工程においては、現像液によって一旦溶け出した樹脂が形成途中のビアホール１５の底に溜まることもある。この溶け出した樹脂がビアホール１５の底部に溜まると、形成途中のビアホール１５の底に新たな現像液が供給されにくくなり、深さ方向への現像が阻害される。この結果、形成されたビアホール１５の底部に樹脂が残存し、現像不足により、底面１５Ａが形成されてしまうことがある。図５（ｃ）に示すように、樹脂が残存した配線基板は、そのままメッキをしても、導体層１４と導体層１８とはビア導体１７によって接続されない。
【０００４】
さらに、この後、ビアホール１５の底面１５Ａを構成する残存樹脂を除去すべく、過マンガン酸カリウム溶液等の樹脂エッチング液で、この残存樹脂をエッチング（溶解除去）することも可能であるが、それでもこの残存樹脂が完全には除去できずに、ビアホール１５の底１５Ａに樹脂が点在して残ることがあった。
また、上記したフォトリソグラフィー技術に限らず、レーザを用いてビアホールを穿孔する場合においても、レーザ条件等によりビアホールが不完全にしか形成されない場合の樹脂残存物や、レーザ加工時に発生する炭化物等のカスがビアホールの底に点在したり、膜状に残ることがあった。
【０００５】
この残存樹脂（樹脂残渣）を完全に除去するために、樹脂エッチングを強化することも考えられるが、この樹脂エッチング液により、樹脂絶縁層の表面等も樹脂エッチングされるため、樹脂絶縁層の表面が過度に荒らされて、上層の導体層１８との密着強度が低下してしまう等の不具合が生じる。
【０００６】
本発明はかかる現状に鑑みてなされたものであって、フォトリソグラフィー技術またはレーザ技術により形成されたビアホールの底の樹脂残りを無くし、ビアホールの底に露出した下層の導体層と、上層の導体層との導通を確実にした配線基板および配線基板の製造方法を提供することを第１の目的とし、さらには、半導体素子等の電子部品との導通を確実にすることができる配線基板および配線基板の製造方法を提供することを第２の目的とする。
【課題を解決するための手段】
【０００７】
前記目的を達成するための配線基板は、導体層と、該導体層上に積層された樹脂絶縁層と、該樹脂絶縁層を貫通するビアホールと、を有し、前記導体層は、その表面のうち前記ビアホールの底面にあたる部分に凹部を備えていることを要旨とする。本発明によれば、導体層の表面のうちのビアホールの底面にあたる部分に凹部が形成されているため、ビアホールの底面には樹脂絶縁層の残存物やレーザ加工時に発生するカス等はなく、例えばビアホール内に形成されるビア導体と導体層との電気的接続を良好なものとすることができる。
【０００８】
なお、ビアホールの形成方法については、露光工程および現像工程などからなる公知のフォトリソグラフィー技術に限らず、レーザを用いた手法でもよい。また、レーザの種類は、加工すべき樹脂絶縁層の材質に応じて選定すればよく、例えば、ＣＯ２レーザ、エキシマレーザ、ＹＡＧレーザ等を好適に用いることができる。
【０００９】
さらには、前記凹部は前記導体層の表面をエッチングにより形成するとよい。  このようにすれば、導体層の表面近傍をエッチングにより除去する際に、その表面に付着した樹脂残存物も一緒に除去されるため、ビアホールの底には導体層が完全に露出することになり、良好な接続が可能となる。また、ビアホール内に形成されるビア導体と導体層との接続は、凹部において行われるため、両者間に十分な密着強度が得られる。
【００１０】
さらに、前記凹部の深さは、前記導体層の厚みの５〜３０％とするとよい。導体層の厚みの５％以上にすると、ビアホール底の樹脂残存物の下にまで十分にエッチング液がまわり込み、樹脂残存物が完全に除去された凹部とすることができるからである。さらには、十分に深く凹部が形成されるため、ビア導体と導体層との接触部分が増大して、密着強度を増すことができる。この反面、凹部の深さが導体層の厚みの３０％を超えるまでエッチングすると、樹脂絶縁層の下にまでエッチング液が回り込んで導体層をエッチングするため、ビア導体の形成が困難となる。前記凹部は前記ビアホールの底面部とほぼ一致して形成されているのが特に好ましい。
【００１１】
このように導体層の表面にエッチングにより形成された凹部を備えた配線基板は、ビアホールの底に樹脂残存物がなく、ビアホール内にはビア導体が形成すると、ビア導体は前記導体層と前記凹部において良好に接続することができる。
また、前記導体層をそのまま接続端子として用いる場合には、例えば、凹部の表面にニッケルメッキ層および金メッキ層等のメッキ層を形成するとよい。凹部上には樹脂残存物がないので、導体層に所望のメッキ層を施し、接続信頼性に優れた接続端子とすることができる。
さらに、前記ビアホール内に、ハンダバンプが形成して、それを接続端子として用いてもよい。凹部上には樹脂残存物がないので、導体層とハンダバンプとの接続信頼性に優れたハンダバンプ（接続端子）を得ることができる。
【００１２】
また、前記導体層を配線基板内の異なる絶縁層上にそれぞれ設けた配線基板とすることができる。凹部を備えた導体層は多層の配線基板のうち、片面または両面の任意の部位に配置すればよい。具体的には、以下の３つのグループのうち、少なくとも２つのグループを備えた配線基板を要旨とする。すなわち、第１下層導体層と、該第１下層導体層に形成された第１凹部と、該第１凹部に対応した位置に開口する第１ビアホールを有する第１樹脂絶縁層と、第１樹脂絶縁層上に形成された第１上層導体層と、前記第１ビアホールの内周面および前記第１凹部上に形成され、前記第１下層導体層と前記第１上層導体層とを導通するビア導体と、からなる第１のグループと、第２導体層と、該第２導体層に形成された第２凹部と、該第２凹部に対応した位置に開口する第２ビアホールを有する第２樹脂絶縁層と、前記第２凹部上に形成され、前記第２樹脂絶縁層上面から突出するハンダバンプと、からなる第２のグループと、第３導体層と、該第３導体層に形成された第３凹部と、該第３凹部に対応した位置に開口する第３ビアホールを有する第３樹脂絶縁層と、前記第３凹部上に形成された金属層と、からなる第３のグループである。
【００１３】
前記第１のグループは、第１下層導体層と第１上層導体層と両者を相互に接続する第１ビア導体により良好に接続できる構造を提供することができる。また、前記第２のグループは、ＩＣチップ等の電子部品と良好に接続でき、かつＩCチップ等の電子部品を強固に固着することができる構造を提供することができる。さらに、第３のグループは、第３ビアホールから露出する第３凹部に例えばニッケルメッキ層や金メッキ層などの金属層を設けたものであり、接続信頼性に優れた接続端子として用いることができる構造を提供するものである。これらの構造は１つのみでなく、配線基板内に２つのグループ、さらには３つのグループを組み合わせて適用するとより一層接続信頼性に優れた配線基板を得ることができる。
【００１４】
次いで、ビアホールをフォトリソグラフィー技術により形成する場合の配線基板の製造方法は、導体層の上に感光性樹脂からなる樹脂絶縁層を形成する工程と、前記樹脂絶縁層に対し露光と現像を行うことにより、該樹脂絶縁層にビアホールを形成するビアホール形成工程と、前記樹脂絶縁層の表面および前記ビアホールの内周面および底面の樹脂をエッチングすることにより、ビアホールの底面から導体層の表面の一部を露出させる樹脂エッチング工程と、前記ビアホールの底面に露出した導体層の表面をエッチングすることにより導体層とともに導体層に付着する樹脂を除去する導体層エッチング工程と、を含むことを要旨とする。
【００１５】
また、ビアホールをレーザにより形成する場合の配線基板の製造方法は、導体層の上に感光性を有しない熱硬化性樹脂等からなる樹脂絶縁層を形成する工程と、前記樹脂絶縁層に対しレーザ光を照射することにより、該樹脂絶縁層にビアホールを形成するビアホール形成工程と、前記樹脂絶縁層の表面および前記ビアホールの内周面および底面の樹脂をエッチングする樹脂エッチング工程と、前記ビアホールの底面に露出した導体層の表面をエッチングすることにより導体層とともに導体層に付着する樹脂または炭化物等のカスを除去する導体層エッチング工程と、を含むことを要旨とする。
【００１６】
本発明によれば、フォトリソグラフィー技術またはレーザ技術により、ビアホール形成工程後、樹脂エッチング工程を行い、樹脂絶縁層の表面およびビアホールの内周面を樹脂エッチングにより粗化処理するとともに、ビアホール底面に残った樹脂等をある程度除去する。この樹脂エッチングにより導体層の表面の少なくとも一部を露出させる。その後、ビアホールの底面に露出した導体層の表面をエッチングすることにより、ビアホールの底に点在する樹脂を、その樹脂が固着する導体層ごと除去することができる。したがって、ビアホールの底の残存樹脂を容易に除去できる。本発明の配線基板によれば、前記導体層を下層導体層とし、このビアホールおよび樹脂絶縁層にメッキ等を施した場合、上層の導体層と確実に導通をとることができる。また、前記導体層を他の電子部品や配線基板等の接続端子と直接接続するためのボンディングパッドとした場合には、半導体素子の接続端子等との導通を確実にできる。
【００１７】
ここで、樹脂エッチング工程を行う理由としては、これを行うことにより、ビアホールの底に確実に導体層の一部を露出させるためである。ビアホールの底に均一に樹脂膜が残存している場合、後の導体層エッチング工程を実施しても、エッチング液が導体層にまで達しないので、導体層の表面の金属とともに樹脂残渣を除去することができなくなってしまうからである。  
【００１８】
さらに、上記したフォトリソグラフィー技術による配線基板の製造方法は、前記ビアホール形成工程における現像は、配線基板を略水平に保持した状態で行い、現像の途中で配線基板の上下面を上下反転させて、配線基板の両面にビアホール形成することとよい。
【００１９】
現像工程の際に配線基板を図２に示すように略水平に保持した状態で配線基板の両面に同時にビアホールを形成する場合には、配線基板１の上面と下面とで現像速度に差が生じる。すなわち、配線基板の上面側では、現像液Ｓが溜り易く、また、形成途中のビアホールの底に溶出した樹脂が溜まりやすい。こうした樹脂残渣があると、形成途中のビアホールの底に新たな現像液が供給されにくく、ビアホールの深さ方向への現像速度が比較的遅くなる。
これに対して、配線基板の下面側では、溶出した樹脂（樹脂残渣）や古い現像液は、新しい現像液により排除されるので、形成途中のビアホールの底には常に新しい現像液が供給される。したがって、ビアホールの深さ方向への現像速度が比較的速くなる。
【００２０】
本発明の配線基板の製造方法によれば、現像工程の途中で配線基板の上下面を上下反転させるので、配線基板の上下両面に同時にビアホールを形成する場合であっても、配線基板の上下面での現像速度のバラツキを防止できる。したがって、ビアホール底に残る樹脂の量、厚さ等も、配線基板の上下面でほぼ同程度となる。したがって、後の樹脂エッチング工程や、導体層エッチング工程においても、配線基板の上下面で樹脂エッチング量や導体層エッチング量のバラツキが生じない。
【００２１】
ここで、配線基板としては、樹脂絶縁層と導体層とを有するものであればよく、例えば、金属基板または絶縁基板からなるコア基板の片面あるいは両面に樹脂絶縁層と導体層とを交互に複数層積層した多層配線基板等が挙げられる。
【００２２】
なお、導体層エッチング工程の後には、導体層の表面のうち、ビアホールに対応する部分に凹部が形成されるまでエッチングするとビアホールの底の残存樹脂の除去がより確実になる。凹部の表面は微細な凹凸のある面にするのが好ましいが、本発明によれば、最初に導体層が露出していた部分はエッチングが進むにつれて微細凹部となり、他方、最初に残存樹脂が付着していた部分はエッチングが遅く微細凸部となり、凹部表面に微細な凹凸を容易に形成できる。このような微細凹部があると、その上に形成されるビア導体、ハンダバンプ、メッキ層等との密着強度を向上することができる。
【００２３】
さらに、本発明の配線基板の製造方法は、前記導体層エッチング工程では、ビアホールの底面に露出した導体層の表面に対し、導体層の厚みの５〜３０％をエッチングにより除去するとよい。導体層のエッチング量が、導体層の厚みの５％未満であると、樹脂５Ｂが付着した導体層４をエッチングするのに不十分である場合がある（図４（ｂ）参照）。つまり、付着した樹脂５Ｂから露出した導体層４の表面４Ａ近傍は、エッチングにより溶出するが、樹脂５Ｂの下に隠れた導体層４を溶出するには不十分となる場合がある。
【００２４】
また、導体層の厚みの３０％より多くエッチングすると、ビアの底の樹脂は完全に除去できるが、エッチング液が樹脂絶縁層の下までまわり込んでしまう（図４（ｃ）参照）。この際に形成される庇部分５ｃには、後工程においてこのビアホール５にビア導体をメッキにより形成しようとした場合、メッキ液がまわり込み難く、良好なビア導体が形成されず、ビア導体と導体層との接続が不良となってしまう恐れがある。
【００２５】
なお、感光性樹脂を基板表面に配置する方法としては、感光性樹脂をスクリーン印刷やスピンコート等により塗布する方法や、感光性樹脂からなる感光性フィルムを貼り付ける方法が採用できる。
また、前記導体層の種類としては、銅、ニッケル、金、銀等の導電性を有する金属からなる導体層が挙げられるので、無電解メッキ層や電解メッキ層は、これらの配線に用いられる金属から構成されている。また、導体層の形成方法としては、公知のサブトラクティブ法やアディティブ法を採用できる。    
【００２６】
また、本発明の配線基板の製造方法は、前記樹脂絶縁層を形成する工程の前に、第二銅錯体と有機酸とを含有する粗化液により、前記導体層の表面をエッチングして表面粗化する工程を含むものとするとよい。導体層の表面粗化の方法としては、針状メッキまたは黒化処理等を施す方法が知られているが、これらの方法によれば、針状メッキ層または黒化処理層といった異種材料（合金等）が形成される。しかし、本発明によれば、導体層の表面を金属の粒界を溶解することにより表面粗化しているため、異種材料の層を生成することがなく、後の導体層エッチング工程を良好に行うことができる。  
【００２７】
また、前記無電解メッキを行う場合には、その前処理として、無電解メッキ層を形成する場所に対して、無電解メッキの成長核（Ｐｄ、Ａｕ等）を付着させておく方法が採用できる。
【発明を実施するための最良の形態】
【００２８】
まず、本発明の配線基板の製造方法の第１の実施形態の例（実施例）について、図１〜図３を参照して、順次説明する。
まず、樹脂絶縁層２の上面に公知のセミアディティブ法にて銅メッキにより形成し、さらにその表面を第二銅錯体と有機酸とを含有する粗化エッチング液を用いることにより０．１〜１０μｍの最大粗度（Ｒｍａｘ）となるように表面処理（粗化）した厚さ１７μｍの導体層４の上に、予めフィルム状に形成したエポキシ樹脂を主成分とし、シリカフィラーを含有する感光性樹脂シートを貼付け、樹脂絶縁層３を形成する（図１（ａ）参照）。
【００２９】
なお、導体層４の表面処理としては、針メッキ処理や黒化処理といった公知の手法を代わりに用いることも可能であるが、これらの手法は異種材料（合金）層を界面に介在させることになってしまい、後の導体層エッチング工程の障害になることがある。これに対し、本実施形態の粗化エッチングの場合には、異種材料（合金）層が介在することがなく、単に導体層の金属の粒界を溶解させて粗化するだけであるので、後の導体層エッチング工程が容易となる。
【００３０】
次に、この樹脂絶縁層３を８０℃で１５分加熱処理して半硬化させた後、図示しないフォトマスクを用いて、樹脂絶縁層３に対して露光し、樹脂絶縁層３の表面の所定部位に光硬化層を形成する。この後、さらに８０℃で４５分の加熱処理をし、後の現像工程に耐えうる硬度まで樹脂絶縁層３を半硬化させる。その後、ビアホール５を現像により形成する。この際、ビアホール５の底部５Ａには、樹脂絶縁層３の一部が膜状に残存しており、いわゆるインコンプリートビアホールとなっている（図１（ｂ）参照）。
【００３１】
なお、この現像工程は、図２に示すように、配線基板１を水平に保持した状態で行う。水平に保持することにより、ビアホールが配線基板表面に対して垂直方向（深さ方向）に形成されるためである。ただし、このように水平方向に保持した場合、配線基板１の上面と下面とでは現像速度にバラツキが生じるため、現像工程の途中で配線基板１の上下面を反転させる。上下面を反転させることにより、配線基板１の上下面での現像速度のバラツキをなくすことができる。したがって、ビアホール５の底部５Ａに残存する樹脂の厚さも上下面でほぼ同等とすることができる。
【００３２】
また、現像した後では、図１（ｂ）に示すように、ビアホール５の上端には、アンダーカット部３Ａが形成されるため、このアンダーカット部３Ａをウォータジェット（高圧水洗）により切除する（図１（ｃ）参照）。なお、このウォータージェット処理は、ビアホール底に溜まった溶解物等の樹脂残渣を一部除去する効果もある。
【００３３】
次いで、樹脂絶縁層３の表面および前記ビアホール５の内周面の樹脂を過マンガン酸カリウム溶液を用いてエッチングする。この樹脂エッチング工程により、ビアホール５の底部５Ａに残存した樹脂がエッチングされ、導体層４の上面４Ａの一部が露出する。しかし、樹脂エッチング工程を経ても、なお、導体層４の上面４Ａには残存樹脂５Ｂが点在している（図３（ａ）参照）。
【００３４】
次に、硫酸ナトリウム溶液を用いて、導体層４の表面を約１．５μｍエッチングし、導体層４表面の金属（銅）とともに残存樹脂５Ｂを除去する（導体層エッチング工程）。こうしてビアホール５の底には導体層４が完全に露出したビア底５Ｃが形成される。ビア底５Ｃには、導体層４の厚みに比べて、厚みの小さい凹部６Ａが導体層４に形成される（図３（ｂ））。
【００３５】
この後、樹脂絶縁層３の上面に無電解銅メッキ、電解銅メッキ等を施し、導体層８を形成する。同時に、図３（ｃ）に示すように、導体層４（凹部６Ａ）の上面、及びビアホール５の内壁に導体層８と導体層４とを導通するビア導体７が形成される（第１のグループ）。
【００３６】
ここで、前記導体層エッチング工程について、図４を参照しつつ、説明する。前記実施例の導体層エッチング工程では、導体層４の厚さ１７μｍ対し、露出した表面を導体層４厚の約９％である約１．５μｍエッチングした。この場合は、図４（ａ）に示すように、露出した導体層４の表面４Ａがエッチングされるとともに、残存樹脂５Ｂ（ここでは破線で示す）の下側の導体層４の表面もエッチングされるので、残存樹脂５Ｂが除去される。
【００３７】
なお、図３（ｂ）では簡略化して示したが、より詳細には、以下のように、導体層エッチング工程で凹部６Ａ表面に微細な凹凸が形成されるのが望ましい。すなわち、残存樹脂５Ｂが付着していた部分ではエッチングが遅くなるため、微細凸部が形成される。他方、残存樹脂５Ｂがなく導体層４が露出していた部分ではエッチングが速く進行するため微細凹部が形成される。この結果、凹部６Ａの表面には微細な凹凸が形成される。このような微細な凹凸によりこの上に形成されるビア導体、ハンダバンプ、メッキ層等との良好な密着強度が得られる。
【００３８】
これに対し、導体層４厚の５％未満（例えば、０．５μｍ：約２．９％）の厚さ分エッチングした場合は、露出した導体層４の表面４Ａがエッチングされるものの、残存樹脂５Ｂの下側の導体層４の表面をエッチングするには至らず、その結果、残存樹脂５Ｂは除去できなかった（図４（ｂ）参照）。
【００３９】
また、導体層４の３０％を超える厚さ（例えば、７μｍ：約４１％）エッチングした場合は、残存樹脂５Ｂを完全に除去できるものの、導体層４の表面がビアホールの外側の樹脂絶縁層３の下側までエッチングされ、大きな庇部分（オーバーハング部）５ｃが形成される（図４（ｃ）参照）。この庇部分５ｃが大きくなると、後工程においてこのビアホール５にビア導体７をメッキにより形成しようとした場合、メッキ液がまわり込み難く、ビア導体７と導体層４との間が導通不良となってしまう。このような導通不良を防止するためには、庇部分５ｃの最大長さを５μｍ以下、より好ましくは３μｍ以下、さらに好ましくは２μｍ以下にするとよい。すなわち、ビアホール５の径と凹部６Ａの径とをほぼ一致させるのが好ましい。
【００４０】
これに対し、導体層４の３０％以下、より好ましくは２５％以下の厚さ分のエッチングを行った場合には、庇部分が若干形成されることがあっても、導通不良には至らないので問題がない。すなわち、導体層エッチング工程により形成される凹部の深さは（下層）導体層の厚さの５〜３０％、より好ましくは５〜２５％が好ましい。
【００４１】
次に、上記した第１の実施の形態の配線基板の製造方法とは一部異なる実施形態（第２の実施形態）について、図６〜１１を参照しつつ説明する。なお、第１の実施形態と共通する部分については、省略するか簡略化して記載するものとする。
まず、図６は平面視略矩形状で略板形状をなす配線基板２０の部分拡大断面図である。配線基板２０はコア基板２１の図中上面に樹脂絶縁層２６ａ、３６ａ、４０ａ、下面に樹脂絶縁層２６ｂ、３６ｂ、４０ｂを備え、最外層である樹脂絶縁層４０ａ、４０ｂはソルダーレジスト層としての機能も有している。また、各絶縁層の層間には、導体層２４ａ、３４ａ、４４ａ、２４ｂ、３４ｂ、４４ｂが形成されている。
【００４２】
また、各導体層は、樹脂絶縁層２６ａ、３６ａ、４０ａ、２６ｂ、３６ｂ、４０ｂを貫通するビア導体２９、３９、および、コア基板２１を貫通するスルーホール導体２３、３０を介して接続されている。なお、スルーホール導体３０は、スルーホール導体２３とは絶縁された状態で、その内側に同軸状に配置されている。
【００４３】
なお、各ビア導体はそれぞれ樹脂絶縁層を貫通するビアホール内をメッキ金属を充填して形成され、それぞれの下層の導体層に設けられた凹部で接続されている。ビア導体と下層の導体層との間には樹脂残渣がないため、両者の接続信頼性は極めて高くなっている。この点につき、図６に示した配線基板２０のうち、破線２０ｐ、２０ｑで囲んだ部分を拡大してそれぞれ図７（ａ）および（ｂ）に示す。まず、図７（ａ）に示した通り、導体層２４ａ、３４ａにはそれぞれの表面に凹部２４ｅ、３４ｅが形成されており、さらに凹部２４ｅ、３４ｅに対応した位置に開口するビアホールを備えた樹脂絶縁層が積層されている。ビア導体２９、３９は、ビアホール内に形成されて導体層２４ｅ、２４ｅと凹部２４ａ、３４aにて接続している（第１のグループ）。なお、ビア導体２９、３９はそれぞれメッキ金属により充填され、ビア導体３９はビア導体２９の真上に形成され、さらには、ハンダバンプ４１はビア導体３９の真上に形成されている。
【００４４】
同様に、図７（ａ）に示した通り、配線基板２０の上面側に形成されたハンダバンプ４１は、その下層の導体層４４ａ（厚さ１７μｍ）に形成された凹部４４ｅ（深さ１．７μｍ）に対応した位置に開口するビアホール内に形成され、凹部４４ｅと固着している（第２のグループ）。ハンダバンプ４１と導体層４４ａとの間には樹脂残渣はなく、両者は良好に接続している。
【００４５】
さらに、図７（ｂ）に示した通り、配線基板２０は、その下面側に、導体層４４ｂに設けられた凹部４４ｅの表面にメッキ層４５形成してなるＬＧＡパッド４２を有している。樹脂絶縁層４０ｂには凹部４４ｅに対応する位置に開口するビアホール４３ｂが形成されており、ビアホール４３ｂからＬＧＡパッド４２が露出している（第３のグループ）。このＬＧＡパッド４２は主として配線基板２０を他の配線基板と接続するための外部接続端子として用いられる。なお、メッキ層４５は、ニッケルメッキ、金メッキの２層からなる。
以上のように、配線基板２０は、配線基板内部のビア導体の他、表面のハンダバンプ、ＬＧＡパッドもそれぞれ下層の導体層の凹部と接続しているため、配線基板全体にわたり良好な接続信頼性が得られる。
【００４６】
次に、この配線基板２０の製造方法について、図８〜図１１を参照しつつ、説明する。
まず、厚み８００μｍのビスマレイミド−トリアジン樹脂製のコア基板２１の両面に銅箔が貼付けられた両面銅張り基板を用意し、ドリルによりスルーホール２２を穿孔した後、スルーホール２２の内周面および両面の銅箔上に無電解および電解銅メッキを施し、外側スルーホール導体２３を含むメッキ層２４を形成する（図８（ａ）参照）。なお、メッキ層２４の表面は、第二銅錯体と有機酸とを含有する粗化エッチング液を用い、市販のエッチング処理装置（メック社製  ＣＺ処理装置）により０．１〜１０μｍの最大粗度（Ｒｍａｘ）となるように表面処理しておく。
【００４７】
次に、スルーホール導体２３が形成されたスルーホール２２内に樹脂ペーストを印刷・充填した後、これを硬化し、さらにその上下面を研磨により平坦化し、外側樹脂充填体２５を形成する。その後、所定パターンのエッチングレジストを形成し、メッキ層２４のうち、不要部分をエッチング除去して、表面側および裏面側にそれぞれ導体層２４ａ、２４ｂを形成する（図８（ｂ）参照）。導体層２４ａ、２４ｂの表面は、第二銅錯体と有機酸とを含有する粗化エッチング液を用いることにより０．１〜１０μｍの最大粗度（Ｒｍａｘ）となるように表面処理しておく。
【００４８】
次に、コア基板２１の表面側および裏面側にそれぞれ予めフィルム状とした感光性樹脂を貼付けて、樹脂絶縁層２６ａ、２６ｂを８０℃で１５分間加熱処理して半硬化させた後、図示しないフォトマスクを用いて、半硬化した樹脂絶縁層２６ａ、２６ｂを露光する。露光後、さらに８０℃で４５分間の加熱処理を施し、後の現像工程に耐えうる硬度にまで樹脂絶縁層２６ａ、２６ｂを半硬化させる。次に、配線基板を水平に保持した状態で上下から同時に現像液を吹き付けることにより、ビアホール２８を形成する（現像工程）。なお、上下での現像速度のバラツキを防止するために、現像工程の途中で配線基板は上下反転される。ビアホール２８の底部には樹脂絶縁層２６ａ，２６ｂの一部が膜状に残っており、いわゆるインコンプリートビアホールとなっている。
【００４９】
ビアホール２８を現像により形成した後、レーザを照射してスルーホール２７を形成する。スルーホール７はスルーホール２のほぼ中心軸に沿って穿孔されており、外側樹脂充填体５はスルーホール導体３の内周面にほぼ均一の厚みで残存している。次いで、ウォータージェット（高圧水洗）により、配線基板の上下面を洗浄した後、樹脂絶縁層２６ａ、２６ｂの表面およびビアホールの内周面を過マンガン酸カリウム溶液を用いて樹脂エッチングする。この樹脂エッチング工程により、ビアホール２８の底に残った樹脂がエッチングされ、下層の導体層２４ａ、２４ｂの上面の一部が露出する。なお、もともと下層の導体層２４ａ、２４ｂが露出していた場合には、樹脂エッチング工程により、下層の導体層２４ａ、２４ｂの露出面積を増すことができる。しかし、樹脂エッチング工程を経ても、なお、導体層２４ａ、２４ｂの上面には残存樹脂が点在している。
【００５０】
次に、硫酸ナトリウム溶液を用いて、ビアホール２８の底面に露出した導体層２４ａ、２４ｂの表面をエッチングし、導体層２４ａ、２４ｂの表面の金属（銅）とともに残存樹脂を除去する（導体層エッチング工程）。こうして、導体層２４ａ、２４ｂがビアホール２８の底において完全に露出するとともに、凹部２４ｅが形成される（図８（ｃ）参照）。なお、凹部２４ｅの深さは約１．７μｍであり、導体層の２４ａ、２４ｂの厚さ１７μｍの約１０％である。
【００５１】
さらに、導体層エッチング工程の後に、ウォータージェット装置を用い、高圧の純水を用いて、ビアホールを洗浄すると、導体層２４ａ、２４ｂをビアホール２８の底面からより完全に露出させることができる。また、樹脂絶縁層下へのエッチング液のまわり込みにより、図４（ｃ）に示すような庇部分（オーバーハング部）が生じている場合には、高圧の純水を吹き付けることにより、これを折り取ると、導通不良の発生を低減することができる。
【００５２】
次に、スルーホール２７の内周面、樹脂絶縁層２６ａ、２６ｂの上面、およびビアホール２８の内部に無電解および電解銅メッキを施し、スルーホール導体３０およびビア導体２９を含むメッキ層３１を形成する。なお、ビア導体２９は、ビアホール２８の内部にメッキ金属が充填されて形成されている（図９（ａ）参照）。このメッキ層形成工程で用いるメッキ液の条件としては、Ｃｕ濃度１８ｇ／ｌ、Ｈ２ＳＯ４１８０ｇ／ｌ、Ｃｌ−イオン４８ｍｇ／ｌ、レベラー（抑制剤）０．３ｍｇ／ｌ、電流密度１Ａ／ｄｍ２とする。
なお、本実施形態においては、スルーホール２７は一つのみ図示しているがスルーホール２７およびビアホール２８は多数形成されているものとする。
【００５３】
各スルーホール７に対応した孔埋め用の開口３２ｈが複数形成されたステンレス製の印刷マスク３２（厚さ１００μｍ）を用意する。そして、図９（ｂ）に示すように、樹脂充填工程において、配線基板の上に印刷マスク３２を載置し、その上から樹脂ペースト３３ｐを印刷し、スルーホール２７を孔埋め充填する。なお、樹脂ペースト３３ｐとしては、ビスフェノール型エポキシ樹脂に無機フィラー（銅またはシリカ）とイミダゾール系硬化剤を添加して混練し、２２〜２３℃における粘度が５００Ｐａ・Ｓ以上となるように調製されたものを用いる。
【００５４】
樹脂充填工程の後、メタルマスク３２を剥がすと、スルーホール２７に樹脂ペースト３３ｐが、その一部がメッキ層３１の表面から突出するように充填されている。次に、樹脂硬化工程において、配線基板を１２０℃にて２０分間加熱して、樹脂ペースト３３ｐを半硬化させる。樹脂ペースト３３ｐは、この加熱時に、一旦流動化して配線基板の表面に沿って濡れ拡がろうとする。しかし、本実施形態では、ビアホール２８が予めビア導体２９により充填されているため、ビアホール８内に樹脂ペースト３３ｐが流れ込んで、スルーホール内での樹脂ペースト３３ｐの不足を引き起こすことがない。また、ビアホール２８に流れ込んだ樹脂ペースト３３ｐに含まれるボイドがクラック等の不具合を引き起こすことがない。
【００５５】
樹脂ペースト３３ｐを半硬化させた後、配線基板の表面および裏面をベルトサンダー（粗研磨）を用いて研磨した後、バフ研磨（仕上げ研磨）して平坦化する。次いで、半硬化された樹脂ペースト３３ｐを、１５０℃にて２０分間加熱して硬化させ、樹脂充填体３３を形成し、樹脂ペーストの硬化工程を完了する（図１０（ａ）参照）。
【００５６】
次に、配線基板の表面および裏面に無電解および電解銅メッキを施し、メッキ層３４を形成する（図１０（ｂ）参照）。その後、メッキ層３１およびメッキ層３４のうち、不要部分をエッチングにより除去する。この際、樹脂充填体３３の上には蓋導体層３５が形成され、また、ビア導体２９の上方にもメッキ層３１およびメッキ層３４の一部が残され、導体層３４ａ、３４ｂが形成される（図１１（ａ）参照）。蓋導体層３５を形成することで、後工程において樹脂充填体３３の軸線上にビア導体３９ｐが形成可能となる。なお蓋導体層３５および導体層３４ａ、３４ｂの表面は、その表面を第二銅錯体と有機酸とを含有する粗化エッチング液を用いることにより０．１〜１０μｍの最大粗度（Ｒｍａｘ）となるように表面処理しておくとよい。
【００５７】
その後、表面および裏面にさらに樹脂絶縁層３６ａ、３６ｂを形成する。ビアホール２８はビア導体２９により充填され、また、スルーホール２７は樹脂充填体３３により充填され、且つ蓋導体層３５で被覆されているので、樹脂絶縁層３６ａ、３６ｂはその表面にうねりがほとんどなく平坦に形成できる。したがって、後工程でのビアホール形成工程を位置精度よく行うことができる。
【００５８】
次に、ビアホール２８と同様の方法により露光・現像によりビアホール３８を形成する。次に、上記した樹脂エッチング工程および導体層エッチング工程を経た後、無電解および電解銅メッキにより、ビア導体３９を含むメッキ層を形成する。次いで、メッキ層の不要部分をエッチング除去し、ビア導体３９ｖ、３９ｐを含むビア導体３９、およびを導体層４４を形成する。なお、導体層エッチング工程において、導体層３４ａ、３４ｂおよび蓋導体層３５の表面がエッチングされてビアホールに対応する凹部３４ｅ、３５ｅが形成される（図１１（ｂ）参照）。
【００５９】
ここで、ビア導体３９ｖは、下層のビア導体２９の直上に形成され、導体層３４ａ、３４ｂとその表面の凹部３４eで接続している。また、ビア導体３９ｐは、スルーホール導体３０の軸線上に形成され、蓋導体層３５とその表面の凹部３５ｅで接続している。このようにビア導体３９ｐとスルーホール導体３０とを配線基板の厚さ方向の一直線上に配した構造とすることにより、配線のさらなる高密度化が可能となる。
【００６０】
次いで、ソルダーレジスト層４０ａおよび４０ｂを表面および裏面にそれぞれ形成した後、露光・現像によりビアホール４３ａ、４３ｂを形成する。その後、上記した樹脂エッチング工程および導体層エッチング工程を行い、ビアホール４３ａ、４３ｂの底の樹脂残渣を除去する。この導体層エッチング工程において、ビアホール４３ａ、４３ｂに対応した導体層４４の表面に凹部４４ｅが形成される。
【００６１】
次に、ビアホール４３ａ、４３ｂから露出した導体層４４にニッケルメッキおよび金メッキを施す。その後、表面側のソルダーレジスト４０ａのビアホール４３ａ内にハンダペーストを印刷・リフローを行い、ハンダバンプ４１を形成して、配線基板２０の製造を完了する（図６、図７参照）。
【００６２】
このハンダバンプ４１は、例えば、配線基板２０に搭載されるＩＣチップ（図示しない）とフリップチップ接続するために用いられる。また、裏面側のソルダーレジスト層４０ｂのビアホール４３ｂから露出した導体層は、そのままＬＧＡパッド４２として、他のプリント配線板（図示しない）との接続用端子として用いられる。なお、このＬＧＡパッド４２には、たとえば、ハンダボールやピン等を固着すれば、配線基板２０をＢＧＡ（ボール・グリッド・アレイ）やＰＧＡ（ピン・グリッド・アレイ）とすることができる。ＬＧＡパッド４２は、予め樹脂エッチング工程、導体層エッチング工程を施し、樹脂残渣のない凹部４４ｅとした後、メッキ層４５を形成した（図７（ｂ）参照）ので、極めて良好な接続信頼性を得ることができる。
【００６３】
また、配線基板２０において、同軸構造をなす（内側）スルーホール導体３０と外側スルーホール導体２３とは、例えば、いずれか一方を電源電位とし、他方をグランド電位とすると、インダクタンスを低減でき、電気特性を向上することができる。また、（内側）スルーホール導体３０を信号配線とし、外側スルーホール導体２３をグランド電位とすると、信号配線間のノイズを低減できる。
【００６４】
上記第１および第２実施形態においては、フォトリソグラフィー技術により、ビアホールを形成した例を示したが、レーザ技術によりビアホールを形成してもよい。レーザ技術を用いた本発明の実施形態（第３の実施形態）について、図１２〜１３を参照しつつ、説明する。
まず、樹脂絶縁層５２の上面に導体層５４を公知のセミアディティブ法にて銅メッキにより形成する。なお、導体層５４は、その表面を第二銅錯体と有機酸とを含有する粗化エッチング液を用い、０．１〜１０μｍの最大粗度（Ｒｍａｘ）となるように表面処理（粗化）しておく。導体層５４の上に予めフィルム状に形成したエポキシ樹脂を主成分とする熱硬化性樹脂シートを貼付け、樹脂絶縁層５３を形成する（図１２（ａ）参照）。
【００６５】
次に、この樹脂絶縁層５３を所定条件により加熱処理して硬化させた後、樹脂絶縁層５３に所定パターンのマスクを介してＣＯ２レーザを照射し、ビアホール５５を穿孔する。ビアホール５５の開口部周辺、内周面および底面には、レーザによる樹脂の融解物や炭化物などのカス等の樹脂残渣５５ｖが付着または残存している（図１２（ｂ）参照）。続いて、樹脂絶縁層５３の表面およびビアホール５５の内周面、および底面の樹脂残渣を過マンガン酸カリウム溶液を用いてエッチングする。この樹脂エッチング工程により、樹脂絶縁層５３の表面が化学的にエッチングされるので、樹脂絶縁層５３に付着する樹脂残渣５５ｖも樹脂絶縁層５３とともに除去される。しかし、樹脂エッチング工程を経ても、なお、図１２（ｃ）に示すように、導体層５４に樹脂残渣５５ｖが残存している場合がある。
【００６６】
次に、硫酸ナトリウム溶液を用いて、露出した導体層５４の表面を約１．７μｍエッチングし、導体層５４表面の金属（銅）とともに樹脂残渣５５ｖを除去する（導体層エッチング工程）。こうしてビアホール５５の底には導体層５４が完全に露出するとともに、凹部５６が形成される（図１３（ａ））。
【００６７】
この後、樹脂絶縁層５３の上面およびビアホール５５内に無電解銅メッキ、電解銅メッキ等を施した後、不要部分をエッチング除去し、図１３（ｂ）に示すように導体層５８および導体層５８と導体層５４とを導通するビア導体５７が形成される。次に、樹脂絶縁層５９を形成し、さらに、ビアホール５５と同様にビアホール６０をＣＯ２レーザにより穿孔する。この後、上記した樹脂エッチング工程および導体層エッチング工程を施し、ビアホール６１に対応した位置に凹部６１を形成する。さらに、導体層６２、および導体層６２と導体層５８とを接続するビア導体６３を公知の方法により形成する（図１３（ｃ）参照）。
【００６８】
本実施形態によれば、レーザによりビアホール５５、６０を形成した後、樹脂エッチング工程により樹脂絶縁層とともにその表面に付着した樹脂残渣を除去し、さらに、導体層エッチング工程により導体層とともにその表面に付着した樹脂残渣を除去する。したがって、レーザ加工時に発生するカス等の樹脂残渣を完全に除去でき、さらには、ビア導体５７と導体層５４、およびビア導体６３と導体層５８との接続を良好に行うことができる。
【００６９】
なお、上記した第１〜第３の実施形態は本発明の実施形態の一例を示したに過ぎず、本発明の主旨を逸脱しない範囲で適宜変更して適用することができる。また、従来公知の配線基板の製造技術等も適宜適用することが可能である。例えば、上記実施形態では、説明を省略したが、導体層（配線層、スルーホール導体など）および樹脂絶縁層（樹脂充填体などを含む）等の表面は所望の化学処理等により適度に粗化し、隣接する他の導体層または樹脂絶縁層との密着強度を高めることができる。
【００７０】
（発明の効果）
以上、詳述したように、本発明においては、現像またはレーザ光によりビアホールを形成した後、樹脂エッチング工程と導体層エッチング工程を行うので、ビアホールの底に樹脂が残らず、導体層とビア導体との導通を確実に行うことができる。
【００７１】
また、導体層エッチング工程のエッチング量（厚さ）を（下層）導体層の厚さの５〜３０％としたので、残存樹脂を確実に除去でき、さらに導体層とビアホールとの導通を損なうこともない。
【００７２】
さらに、現像工程を、配線基板を水平に保持した状態で行い、且つ、現像工程の途中で配線基板の上下面を反転させるので、配線基板の上下面での現像バラツキをなくすことができる。したがって、後工程の樹脂エッチング工程や導体層エッチング工程の際に、配線基板の上下面で効果にバラツキがなく、配線基板の上面および下面の両方で、導体層とビア導体との良好な導通を得ることができる。
【図面の簡単な説明】
【００７３】
【図１】実施例の配線基板の製造方法を示す説明図である。
【図２】配線基板を水平に保持した状態での現像工程を示す説明図である。
【図３】実施例の配線基板の製造方法を示す説明図である。
【図４】導体層エッチング工程後の状態を示す説明図である。
【図５】従来の配線基板の製造方法を示す説明図である。
【図６】本発明の第２の実施形態に係り、配線基板の部分拡大断面図。
【図７】図６に示した配線基板のさらに一部を拡大した部分拡大断面図。
【図８】本発明の第２の実施形態に係り、配線基板の製造工程のうちビアホール形成工程までを工程順に説明する部分拡大断面図。
【図９】本発明の第２の実施形態に係り、配線基板の製造工程のうち図７の続きの工程を示しスルーホール充填工程までを工程順に説明する部分拡大断面図。。
【図１０】本発明の第２の実施形態に係り、配線基板の製造工程のうち図８の続きの工程を示し蓋導体層形成工程までを工程順に説明する部分拡大断面図。
【図１１】本発明の第２の実施形態に係り、配線基板の製造工程のうち図９の続きの工程を示し積層工程を工程順に説明する部分拡大断面図。
【図１２】本発明の第３の実施形態に係り、レーザを用いた配線基板の製造工程を工程順に説明する部分拡大断面図。
【図１３】本発明の第３の実施形態に係り、レーザを用いた配線基板の製造工程のうち、図１２に示した工程の後の工程を、工程順に説明する部分拡大断面図。
【符号の説明】
【００７４】
１、２０：配線基板
２、３、２６ａ、３６ａ、４０ａ：樹脂絶縁層
４、８、２４ａ、３４ａ、４４ａ：導体層
５、２８、：ビアホール
５Ｂ：残存樹脂
７、２９、３９：ビア導体
２３：外側スルーホール導体
２７：スルーホール
３０：（内側）スルーホール導体
３３：樹脂充填体
３３ｐ：樹脂ペースト
３５：蓋導体層
【図１】
2005033231.tif 000003
【図２】
2005033231.tif 000004
【図３】
2005033231.tif 000005
【図４】
2005033231.tif 000006
【図５】
2005033231.tif 000007
【図６】
2005033231.tif 000008
【図７】
2005033231.tif 000009
【図８】
2005033231.tif 000010
【図９】
2005033231.tif 000011
【図１０】
2005033231.tif 000012
【図１１】
2005033231.tif 000013
【図１２】
2005033231.tif 000014
【図１３】
2005033231.tif 000015